(57)【要約】【課題】全ての組成が天然樹脂であり生分解性を優れ、印刷物の物性も良く脱墨性も良いオフセット用のインキを提供する。【解決手段】ポリ乳酸、ロジン、乾性油ワニスの３つの成分を、１５０℃〜３００℃に加熱し調整する。乾性油は亜麻仁油、桐油、ごま油、ナタネ油、綿実油等が用いられる。【選択図】  無し【特許請求の範囲】
【請求項１】
ポリ乳酸、ロジン、乾性油ワニスの３つの天然樹脂成分から成ることを特徴とする生分解性オフセットインキ。
【請求項２】
乾性油ワニスが、亜麻仁油、桐油、ゴマ油、ナタネ油、綿実油、大豆油の１種または、それぞれの組合せから成ることを特徴とする請求項１の生分解性オフセットインキ。
【請求項３】
ポリ乳酸、ロジン、乾性油ワニスの３つの天然樹脂成分を、加熱処理をして調整することを特徴とする請求項１の生分解性オフセットインキ。
【請求項４】
アルカリ処理により、容易にインキが紙より脱離することを特徴とする請求項１の生分解性オフセットインキ
【発明の詳細な説明】
【技術分野】
【０００１】  本発明は、パンフレット、カレンダー、ポスター、書籍、ラベル等の印刷用のオフセットインキに関するものである。
【背景技術】
【０００２】  オフセット印刷は、カラーの再現性、印刷のシャープさ、版作製の容易さから、非常に広範囲に使用される印刷方式である。従来のオフセットインキは、亜麻仁油に代表される乾性油と合成樹脂と石油系溶剤とからなるタイプ（油性オフセットインキ）並びにモノマーとオリゴマーと光開始剤からなるタイプ（ＵＶ硬化オフセットインキ）が通常である。【０００３】  従来のオフセットインキは、その成分上、石油系溶剤を使用し、石油から合成された樹脂を用いていた。そのため貴重な石油資源の無だ使いであるとともに、生分解性も無かった。環境保全の観点から、石油系溶剤を大豆油に置き換えるインキ（ソイインキ）が、最近注目されているが、１００％天然資源で構成されているわけではない。【０００４】  また、生分解性を有するポリ乳酸を用いたインキ組成物の開発も行われている。例えば特開２００２−３５６６４０には、ポリ乳酸を用いたインキ組成物が開示されているが、溶剤としてトルエンやＩＰＡ、酢酸エチル等の有機溶剤を用いており、トータルとして環境に優しいとは言えないインキである。【０００５】  また、生分解性樹脂を用いたインキのほとんどがグラビア印刷方式のインキであり、日本で最も多く用いられているオフセット印刷用のインキは未だ開発されていない。【０００６】  また、森林資源の保護の観点から紙のリサイクルが進められている。しかし、インキの脱墨が容易でないため、リサイクル過程で脱墨工程、漂白工程が行われており、エネルギーの浪費とコストＵＰとなっている。
【発明が解決しようとする課題】
【０００７】  このような現状にかんがみ、生分解性の樹脂よりなるオフセット印刷を開発する事である。特に、顔料以外の樹脂成分は全て天然樹脂から構成されるオフセットインキを開発する事である。
【０００８】  さらに、紙のリサイクルの妨げとなっている、脱墨を容易にすることである。
【課題を解決するための手段】
【０００９】  そこで、本発明者らは、種々の生分解性を有する天然樹脂成分の組め合わせを検討し、本発明を完成するに至った。
【００１０】  本発明の請求項１に係る生分解性オフセットインキは、ポリ乳酸、ロジン、乾性油ワニスの３つの天然樹脂成分から成ることを特徴とするものである。
【００１１】  また本発明の請求項２に係る生分解性オフセットインキは、請求項１において乾性油ワニスが、亜麻仁油、桐油、ゴマ油、ナタネ油、綿実油、大豆油の１種または、それぞれの組合せから成ることを特徴とするものである。
【００１２】  また請求項３に係る生分解性オフセットインキは、請求項１においてポリ乳酸、ロジン、乾性油ワニスの３つの天然樹脂成分を、加熱処理をして調整することを特徴とするものである。
【００１３】  さらに、請求項４に係る生分解性オフセットインキは、請求項１においてアルカリ処理により、容易にインキが紙より脱離することを特徴とするものである。
【発明を実施するための最良の形態】
【００１４】  本発明に係るインキ組成は、ポリ乳酸、乾性油ワニス、ロジン、各種顔料を含むものである。【００１５】  本発明は、インキ組成物の製造方法としては、従来の公知の方法であれば、特に限定されない。好ましくは３成分を混合後加熱処理を行うことで調製することができる。
【発明を実施するための最良の形態】
【００１６】  本発明に係るインキ組成物における上記各成分の配合量は、ポリ乳酸１００重量部に対してインキ顔料を１〜１０００重量部、アマニ油ワニスを１〜２０００重量部、ロジンを１〜２０００重量部配合するのが好ましい。【００１７】  より好ましくは、ポリ乳酸１００重量部に対してインキ顔料を２〜５００重量部であり、アマニ油ワニスを２〜１５００重量部、ロジンを２〜１５００重量部である。【００１８】  使用する乾性油ワニスには、アマニ油、桐油、ゴマ油、大豆油、綿実油等の１種またはそれぞれの組み合わせで調整することができる。【００１９】  また、混合時の加熱処理の温度は１５０℃〜３００℃が好ましい。より好ましくは、１７０℃〜２００℃で加熱処理すると良い。【００２０】  本発明のインキ組成物は、例えば、ポリ乳酸フィルム等の生分解性フィルムを基材とした印刷ラベル、特に紙用の生分解性インキとして広く用いることができる。
【実施例】
【００２１】  以下、実施例を挙げて本発明をより詳細に説明するが、本発明はこれに限定されるものではない。
実施例１三井住友化学製ポリ乳酸（ｄ体＝ｃａ．２０％）５０重量部、東新油脂製アマニ油ワニス（３号）２５重量部、ロジン２５重量部をフラスコ中に仕込み、攪拌しながら温度を２００℃まで上昇させて６時間攪拌調製し最後に顔料を練り込み試作インキ（Ｉ）を得た。【００２２】  実施例２三井住友化学製ポリ乳酸（ｄ体＝ｃａ．２０％）３３重量部、東新油脂製アマニ油ワニス（３号）４２重量部、ロジン２５重量部をフラスコ中に仕込み、攪拌しながら温度を１８０℃まで上昇させて５．５時間攪拌調製し最後に顔料を練り込み試作インキ（ＩＩ）を得た。【００２３】  実施例３三井住友化学製ポリ乳酸（ｄ体＝ｃａ．２０％）３０重量部、東新油脂製アマニ油ワニス（３号）４３重量部、ロジン２７重量部をフラスコ中に仕込み、攪拌しながら温度を１８０℃まで上昇させて６時間攪拌調製し最後に顔料を練り込み試作インキ（ＩＩＩ）を得た。【００２４】  上記実施例で得たインキを用い、オフセット印刷機で紙上に印刷し、性能（接着性試験、鉛筆硬度試験、耐熱試験、アルカリ試験）評価を実施した。
比較例として、市販のオフセットインキの酸化重合タイプ（比較例１）並びに、ＵＶ硬化タイプ（比較例２）を用いた。【００２５】  結果を表１に示す。
評価方法
（１）接着性試験（ＪＩＳ５７０１２準拠）
１）準備：印刷後１００時間の試験片を６枚、ビニールテープ（２４ｍｍ）、セロファンテープ（２４ｍｍ）、ガムテープ（紙と布、ビニール）を準備する。
２）操作：３ｍｍの余白を残し、インク面にテープを３ｍｍ貼り付ける。
：３回指でこすり接着する。
：１５時間室温中で放置する。
：４５度方向より急激に引き剥がす。
３）評価：接着面を剥離して、抵抗力、損傷状態を３段階で評価する。
１級：引き離すとき、抵抗がなくインク面にも変化がない。
２級：引き離すとき、抵抗がありインク面に少し変化あり。
３級：引き離すとき、抵抗が大きくインク面の変化が大きい。
（２）鉛筆硬度試験（ＪＩＳＫ５４００準拠）
１）準備：印刷１００時間後の試験片を６枚、９Ｈから６Ｂまでの硬度の鉛筆を準備する。
２）操作：先の尖った鉛筆で表面を３回ずつこする。
３）評価：表面に傷のついた鉛筆を記入する。
（３）耐熱試験
１）準備：印刷１００時間後の試験片を６枚、温度制御機能付きアイロン、ガラス棒を準備する。
２）操作：アイロンを２００℃に加熱する。
：資料台の上にアイロン面を置き、アイロンを３回前後に動かす。
３）評価：アイロン表面にインクが付着するかどうかを判定する、
（４）アルカリ試験
１）準備：印刷後１００時間後の試験片を６枚準備する。
：（０．１、０．４、１．０、４．０％）水酸化ナトリウム水溶液それぞれにつき、５０ｍｌ使用する。
：穴あき銅版（１０×５ｍｍ）を６枚準備する。
：キャップ付サンプル瓶（１００ｍｌ）を６本準備する。
：撹拌機能付恒温装置（６０℃）を準備する。
２）操作：１）サンプルを銅版に固定する。
：２）恒温装置を６０℃一定にする。
：３）サンプル瓶に５０ｍｌに水酸化ナトリウム水溶液とサンプルを入れ、密栓する。
３）判定：１時間浸漬後のサンプル片からのインク脱離状態を観察する。
尚、比較用オフセットインキとして市販の酸化重合タイプ、ＵＶ硬化型タイプに対しても同様の試験を実施した。【００２６】
【表１】
2006111836.tif 000002
【発明の効果】
【００２７】  以上説明したとおり、ポリ乳酸、ロジン、乾性油ワニスの３つの天然樹脂成分と天然顔料を含むインキ組成物はすぐれた印刷物性を有している。この組成物は１００％天然物で構成されており石油資源の保護に役立つとともに、すぐれた生分解性いわゆる微生物による分解が容易であり、ゴミ処理が容易になる。またアルカリ脱墨性を有しているため、紙のリサイクル時にインキ脱墨が容易であり、紙のリサイクルの妨げにならない。
【産業上の利用の可能性】
【００２８】  このように本発明の天然物１００％で構成したオフセットインキは、すぐれた物性を保持しながら、生分解性、アルカリ脱墨性を有しているため紙や生分解性フィルムへの各種の印刷物として産業上の利用の可能性は大きい。